(57)【要約】      （修正有）【課題】基材等に使用可能な材質の種類を確保しつつ、酸化銅を主成分とした熱反応型レジストを残留膜なく剥離させることができるレジスト剥離液及びレジスト剥離方法の提供。【解決手段】酸化銅を主成分とした熱反応型レジスト用のレジスト剥離液であって、ｐＨが０以上であり、かつ、熱反応型レジストで構成されたレジスト膜の溶解速度が５ｎｍ／分以上であるレジスト剥離液。熱反応型レジストで構成され、レジスト剥離液で剥離されるレジスト膜には、微細パターンが付与されている。【選択図】なし【特許請求の範囲】
【請求項１】
酸化銅を主成分とした熱反応型レジスト用のレジスト剥離液であって、ｐＨが０以上であり、かつ、前記熱反応型レジストで構成されたレジスト膜の溶解速度が５ｎｍ／分以上であることを特徴とするレジスト剥離液。
【請求項２】
フッ化物イオンを含まないことを特徴とする請求項１記載のレジスト剥離液。
【請求項３】
硫酸、塩酸、硝酸、酢酸、シュウ酸、クエン酸、マロン酸、コハク酸及びこれらの酸の塩からなる群より選ばれた少なくとも１種を含むことを特徴とする請求項１又は請求項２記載のレジスト剥離液。
【請求項４】
前記レジスト膜に微細パターンが付与され、かつ、少なくとも１種の界面活性剤が添加されていることを特徴とする請求項１から請求項３のいずれかに記載のレジスト剥離液。
【請求項５】
硫酸、塩酸、硝酸、酢酸、シュウ酸、クエン酸、マロン酸、コハク酸及びこれらの酸の塩からなる群より選ばれた少なくとも１種を含み、かつ、前記界面活性剤が、アニオン系界面活性剤、カチオン系界面活性剤、ノニオン系界面活性剤及び両性界面活性剤からなる群より選ばれた少なくとも１種を含むことを特徴とする請求項４記載のレジスト剥離液。
【請求項６】
前記硫酸及び前記ノニオン系界面活性剤を少なくとも含むことを特徴とする請求項５記載のレジスト剥離液。
【請求項７】
前記ｐＨが０以上２以下であることを特徴とする請求項６記載のレジスト剥離液。
【請求項８】
前記レジスト剥離液で剥離する前記熱反応型レジストに酸化シリコンが添加されていることを特徴とする請求項１から請求項７のいずれかに記載のレジスト剥離液。
【請求項９】
基材上に形成され、酸化銅を主成分とした熱反応型レジストで構成されたレジスト膜に対して、ｐＨが０以上であり、かつ、前記レジスト膜の溶解速度が５ｎｍ／分以上であるレジスト剥離液を用いて前記レジスト膜を剥離することを特徴とするレジスト剥離方法。
【請求項１０】
前記レジスト剥離液が、フッ化物イオンを含まないことを特徴とする請求項９記載のレジスト剥離方法。
【請求項１１】
前記レジスト剥離液が、硫酸、塩酸、硝酸、酢酸、シュウ酸、クエン酸、マロン酸、コハク酸及びこれらの酸の塩からなる群より選ばれた少なくとも１種を含むことを特徴とする請求項９又は請求項１０記載のレジスト剥離方法。
【請求項１２】
前記レジスト膜に微細パターンが付与され、かつ、前記レジスト剥離液に、少なくとも１種の界面活性剤が添加されていることを特徴とする請求項９から請求項１１のいずれかに記載のレジスト剥離方法。
【請求項１３】
前記レジスト剥離液が、硫酸、塩酸、硝酸、酢酸、シュウ酸、クエン酸、マロン酸、コハク酸及びこれらの酸の塩からなる群より選ばれた少なくとも１種を含み、かつ、前記界面活性剤が、アニオン系界面活性剤、カチオン系界面活性剤、ノニオン系界面活性剤及び両性界面活性剤からなる群より選ばれた少なくとも１種を含むことを特徴とする請求項１２記載のレジスト剥離方法。
【請求項１４】
前記レジスト剥離液が、前記硫酸及び前記ノニオン系界面活性剤を少なくとも含むことを特徴とする請求項１３記載のレジスト剥離方法。
【請求項１５】
前記レジスト剥離液の前記ｐＨが０以上２以下であることを特徴とする請求項１４記載のレジスト剥離方法。
【請求項１６】
前記レジスト剥離液で剥離する前記熱反応型レジストに酸化シリコンが添加されていることを特徴とする請求項９から請求項１５のいずれかに記載のレジスト剥離方法。
【発明の詳細な説明】
【技術分野】
【０００１】
本発明はレジスト剥離液及びレジスト剥離方法に関し、特に、熱反応型レジスト用のレジスト剥離液及びレジスト剥離方法に関する。
【背景技術】
【０００２】
近年、半導体、光学・磁気記録等の分野において高密度化、高集積化等の要求が高まるにつれ、数百ｎｍ〜数十ｎｍ、あるいはそれ以下の微細パターン加工技術が必須となっている。そこで、これら微細パターン加工を実現するためにマスク・ステッパー、露光、レジスト材料等の各工程の要素技術が盛んに研究されている。
【０００３】
レジスト材料の検討は多数行われているが、現在、最も一般的なレジスト材料は、紫外光、電子線、Ｘ線等の露光光源に反応する光反応型有機レジスト（以下、フォトレジストともいう。）である（特許文献１、非特許文献１参照）。
【０００４】
露光に用いられるレーザー光において、通常、レンズで絞り込まれたレーザー光の強度は、図１に示すようなガウス分布形状を示す。このときスポット径は１／ｅ２で定義される。一般的にフォトレジストの反応は、Ｅ＝ｈν（Ｅ：エネルギー、ｈ：プランク定数、ν：波長）で表されるエネルギーを吸収することよって反応が開始される。したがって、その反応は、光の強度には強く依存せず、むしろ光の波長に依存するため、光の照射された部分（露光部分）は、ほぼ全て反応が生じることになる。このため、フォトレジストを使った場合は、スポット径に対して忠実に露光されることになる。
【０００５】
光反応型有機レジストを用いる方法は、数百ｎｍ程度の微細なパターンを形成するには非常に有効な方法ではあるが、光反応を用いたフォトレジストを用いるため、さらに微細なパターンを形成するには、原理的に必要とされるパターンより小さなスポットで露光する必要がある。したがって、露光光源として波長が短いＫｒＦやＡｒＦレーザー等を使用せざるを得ない。しかしながら、これらの光源装置は非常に大型でかつ高価なため、製造コスト削減の観点からは不向きである。さらに電子線、Ｘ線等の露光光源を用いる場合は、露光雰囲気を真空状態にする必要があるため、真空チェンバーを使用することとなり、コストや大型化の観点からかなりの制限がある。
【０００６】
一方、図１で示すような分布を持つレーザー光を物体に照射すると、物体の温度もレーザー光の強度分布と同じガウス分布を示す。このときある温度以上で反応するレジスト、すなわち、熱反応型レジストを使うと、図２に示すように所定温度以上になった部分のみ反応が進むため、スポット径より小さな範囲を露光することが可能となる。すなわち、露光光源を短波長化することなく、スポット径よりも微細なパターンを形成することが可能となるので、熱反応型レジストを使うことで、露光光源波長の影響を小さくすることができる。
【０００７】
これまでに、金属酸化物を熱反応型レジストとして用い、半導体レーザー等による露光や熱・光反応によって微細パターンを形成する技術が報告されている（以下、特許文献２〜４、非特許文献２参照）。このような金属酸化物は、露光による加熱で酸化度を変化させて、酸化度の違いでエッチング液に対する溶解度の差を作ることができるので、このような金属酸化物で選択的にエッチングして微細パターンを形成することができる。本願発明者らは、上記熱反応型レジストのエッチング液として、例えば酸化銅を主成分とした熱反応性レジストのエッチング液を発明してきた（以下、特許文献５〜７参照）。
【先行技術文献】
【特許文献】
【０００８】
【特許文献１】特開２００７−１４４９９５号公報
【特許文献２】特許第４０５５５４３号公報
【特許文献３】特許第４９８６１３７号公報
【特許文献４】特許第４９８６１３８号公報
【特許文献５】国際公開第２０１１／１０５１２９号パンフレット
【特許文献６】特開２０１１−１４４３７７号公報
【特許文献７】特開２０１２−１７５７号公報
【非特許文献】
【０００９】
【非特許文献１】（株）情報機構  発刊  「最新レジスト材料」  Ｐ．５９―Ｐ．７６
【非特許文献２】Ｔｈｅ  １９ｔｈ  Ｓｙｍｐｏｓｉｕｍ  ｏｎ  Ｐｈａｓｅ  Ｃｈａｎｇｅ  Ｏｐｔｉｃａｌ  Ｉｎｆｏｒｍａｔｉｏｎ  Ｓｔｏｒａｇｅ  ２００７  予稿集  Ｐ．７７―Ｐ．８０
【発明の概要】
【発明が解決しようとする課題】
【００１０】
しかしながら、上記熱反応型レジストに対するレジスト剥離液であって、パターン作成後に不要となった該レジストを効果的に剥離するレジスト剥離液は現状存在していない。この理由としては、一般にレジスト剥離液として開発されているものが、有機レジストへの使用を目的としていることが挙げられる。すなわち、有機レジストの剥離には有機溶剤、アルカリ、マイルドな芳香族有機酸等が有効に用いられるが、これら有機レジスト用の剥離液では、無機物である酸化銅を主成分とした熱反応型レジストを効果的に剥離することは困難である。さらに、酸化銅を主成分とした熱反応型レジストは、加熱された際に結晶化が進行するので、特に基材との界面においては基材と結晶化したレジストが強固に密着してしまい、界面近傍に１ｎｍ以下のごく薄い、溶解性の低い膜が生成される。したがって、大半のレジストを剥離液で除去してもこれらの薄いレジスト膜が残留してしまう。このため、このような基材界面近傍に残留する薄いレジスト膜をも除去できる熱反応型レジスト用のレジスト剥離液が望まれている。
【００１１】
一方、熱反応型レジストの主成分である酸化銅は、強力な酸を使用すれば溶解させることは可能であるが、酸が強力になるほど、ダメージを与えてはならない箇所、例えば基材等の材質が限定されてしまう。
【００１２】
本発明はかかる点に鑑みてなされたものであり、基材等に使用可能な材質の種類を確保しつつ、酸化銅を主成分とした熱反応型レジストを残留膜なく剥離させることができるレジスト剥離液及びレジスト剥離方法を提供することを目的とする。
【課題を解決するための手段】
【００１３】
本発明のレジスト剥離液は、酸化銅を主成分とした熱反応型レジスト用のレジスト剥離液であって、ｐＨが０以上であり、かつ、前記熱反応型レジストで構成されたレジスト膜の溶解速度が５ｎｍ／分以上であることを特徴とする。
【００１４】
本発明のレジスト剥離液においては、フッ化物イオンを含まないことが好ましい。
【００１５】
本発明のレジスト剥離液においては、硫酸、塩酸、硝酸、酢酸、シュウ酸、クエン酸、マロン酸、コハク酸及びこれらの酸の塩からなる群より選ばれた少なくとも１種を含むことが好ましい。
【００１６】
本発明のレジスト剥離液においては、前記レジスト膜に微細パターンが付与され、かつ、少なくとも１種の界面活性剤が添加されていることが好ましい。
【００１７】
本発明のレジスト剥離液においては、硫酸、塩酸、硝酸、酢酸、シュウ酸、クエン酸、マロン酸、コハク酸及びこれらの酸の塩からなる群より選ばれた少なくとも１種を含み、かつ、前記界面活性剤が、アニオン系界面活性剤、カチオン系界面活性剤、ノニオン系界面活性剤及び両性界面活性剤からなる群より選ばれた少なくとも１種を含むことが好ましい。
【００１８】
本発明のレジスト剥離液においては、前記硫酸及び前記ノニオン系界面活性剤を少なくとも含むことが好ましい。
【００１９】
本発明のレジスト剥離液においては、前記ｐＨが０以上２以下であることが好ましい。
【００２０】
本発明のレジスト剥離液においては、前記レジスト剥離液で剥離する前記熱反応型レジストに酸化シリコンが添加されていることが好ましい。
【００２１】
本発明のレジスト剥離方法は、基材上に形成され、酸化銅を主成分とした熱反応型レジストで構成されたレジスト膜に対して、ｐＨが０以上であり、かつ、前記レジスト膜の溶解速度が５ｎｍ／分以上であるレジスト剥離液を用いて前記レジスト膜を剥離することを特徴とする。
【００２２】
本発明のレジスト剥離方法においては、前記レジスト剥離液が、フッ化物イオンを含まないことが好ましい。
【００２３】
本発明のレジスト剥離方法においては、前記レジスト剥離液が、硫酸、塩酸、硝酸、酢酸、シュウ酸、クエン酸、マロン酸、コハク酸及びこれらの酸の塩からなる群より選ばれた少なくとも１種を含むことが好ましい。
【００２４】
本発明のレジスト剥離方法においては、前記レジスト膜に微細パターンが付与され、かつ、前記レジスト剥離液に、少なくとも１種の界面活性剤が添加されていることが好ましい。
【００２５】
本発明のレジスト剥離方法においては、前記レジスト剥離液が、硫酸、塩酸、硝酸、酢酸、シュウ酸、クエン酸、マロン酸、コハク酸及びこれらの酸の塩からなる群より選ばれた少なくとも１種を含み、かつ、前記界面活性剤が、アニオン系界面活性剤、カチオン系界面活性剤、ノニオン系界面活性剤及び両性界面活性剤からなる群より選ばれた少なくとも１種を含むことが好ましい。
【００２６】
本発明のレジスト剥離方法においては、前記レジスト剥離液が、前記硫酸及び前記ノニオン系界面活性剤を少なくとも含むことが好ましい。
【００２７】
本発明のレジスト剥離方法においては、前記レジスト剥離液の前記ｐＨが０以上２以下であることが好ましい。
【００２８】
本発明のレジスト剥離方法においては、前記レジスト剥離液で剥離する前記熱反応型レジストに酸化シリコンが添加されていることが好ましい。
【発明の効果】
【００２９】
本発明によれば、酸化銅を主成分とした熱反応型レジストで構成されたレジスト膜を残留させずに剥離することができ、かつ、基材等に使用可能な材質の種類を確保できる。
【図面の簡単な説明】
【００３０】
【図１】レーザー光の強度分布を示した図である。
【図２】レーザー光を照射された部分の温度分布を示した図である。
【図３】本実施の形態に係るレジスト膜に付与された微細パターンの凹凸構造を示す断面模式図である。
【図４】本実施の形態に係るレジスト膜に付与された微細パターンの凹凸構造の他の例を示す断面模式図である。
【発明を実施するための形態】
【００３１】
以下、本発明の実施の形態について詳細に説明する。
本実施の形態に係るレジスト剥離液において、熱反応型レジストで構成されたレジスト膜を、上述した基材界面近傍の残留膜と併せて除去するためには、レジスト剥離液とレジスト膜の反応性が高い必要がある。具体的には、酸化銅を主成分とした熱反応型レジストで構成されたレジスト膜の溶解速度が５ｎｍ／分以上が必要である。このような溶解速度を達成するには、酸又は銅と錯形成する化合物を用いることが効果的である。好ましくは溶解速度が１０ｎｍ／分以上であり、より好ましくは溶解速度が５０ｎｍ／分以上であり、さらに好ましくは溶解速度が１００ｎｍ／分以上であり、最も好ましくは溶解速度が２００ｎｍ／分である。
【００３２】
本実施の形態に係るレジスト剥離液においては、レジスト膜に微細パターンが付与されている場合には、微細パターンの凹凸の中にレジスト剥離液が浸透することが望ましい。このため、レジスト剥離液に界面活性剤が添加されていることが好ましい。
【００３３】
熱反応型レジストとしては、酸化銅を主成分したものを用いる。例えば、酸化銅や、酸化銅に添加物を添加してなるものを用いることができる。添加物としては、Ｓｉ，Ａｌ，Ｎｉ，Ｆｅ，Ｍｏ，Ｔｉ，Ｚｒ，Ｉｎ，Ｍｎ，Ｂｉ，Ｔａ，Ｇａ，Ｃｏ，Ｐｂ又はそれらの酸化物等を挙げることができる。また、添加物の添加量としては、１原子％〜４０原子％であることが好ましい。
【００３４】
中でも、熱反応型レジストに、酸化シリコンが添加されていることが、レジストの微細パターン性能の向上及び現像の残渣抑制性能の向上の観点で好ましい。
【００３５】
本実施の形態においてレジスト膜の溶解速度は次の方法によって求められる。まず、基材上に酸化銅を主成分とした熱反応型レジストでレジスト膜を形成し、その一部をレジスト剥離液で溶解しない素材でマスクする。次に、このレジスト膜にレジスト剥離液を作用させ、マスクされていない部分が完全に剥離される前にリンスして反応を停止する。最後にマスクを除去して、レジスト剥離液で剥離されたところの膜厚（ｔ１）と、マスクされていて剥離されなかったところの膜厚（ｔ２）を測定し、剥離された膜厚（ｔ２−ｔ１）を求め、この膜厚を剥離時間（レジスト膜にレジスト剥離液を作用させてからレジスト膜をリンス液に浸漬する等の方法で反応が停止するまでの時間）で割ることで単位時間当たりの溶解速度を算出する。なお、膜厚を測定する方法は、段差計のように直接膜厚を検出する方法や、蛍光Ｘ線を用いて元素のカウント数より算出する方法等が挙げられる。また、膜厚測定については、複数点を測定することにより、データ精度を上げても良い。
【００３６】
本実施の形態に係るレジスト剥離液については、レジスト膜を除去することのみならず、レジスト膜を形成した基材にダメージを与えないことが重要となる。例えば、レジスト膜を形成する基材に金属を用いることは大型化や高い表面平滑性を得られるという点で有用である。しかしながら、強力な酸を用いると大半の金属はダメージを受けるために基材として用いることができなくなる。レジスト剥離液により実質的にダメージを受けない基材、すなわち用いることのできる基材の材質の選択幅をより広くできるという点においては、レジスト剥離液の成分やｐＨを調整することが好ましい。以上の観点より、基材にある程度の耐酸性のある金属を用いることができるという点において、本実施の形態に係るレジスト剥離液のｐＨの下限は０以上であり、好ましくは１以上であり、さらに好ましくは２以上である。また、基材にガラス系材料を用いる場合、ガラスへの影響を考慮すると、強アルカリは避けることが好ましく、そのような観点より、本実施の形態に係るレジスト剥離液のｐＨの上限は１３以下であり、好ましくは１２以下であり、より好ましくは１１以下であり、さらに好ましくは７以下であり、さらにいっそう好ましくは５以下である。そして、本実施の形態に係るレジスト剥離液のｐＨの最も好ましい範囲は、０以上２以下の範囲である。また、基材にガラス系の材料を用いる場合には、レジスト剥離液がフッ化物イオンを含まないことが好ましい。
【００３７】
以上のような理由より、レジスト剥離液の成分としては、硝酸、硫酸、塩酸、臭化水素酸、ヨウ化水素酸、過塩素酸、過マンガン酸、クロム酸、フッ化水素酸、酢酸、シュウ酸、クエン酸、マロン酸、コハク酸及びこれらの酸の塩からなる群のうち少なくとも１種を含むことが好ましい。このうち、耐酸性のある金属材料あるいはガラス系材料の基材を用いることができるという点を考慮すると、硫酸、塩酸、硝酸、酢酸、シュウ酸、クエン酸、マロン酸、コハク酸及びこれらの酸の塩のうち少なくとも１種を含むことがより好ましい。加えて、乾燥後に剥離液成分が残渣として残留し難いという点を考慮すると、硝酸、硫酸、塩酸、臭化水素酸、ヨウ化水素酸、過塩素酸、過マンガン酸、クロム酸、フッ化水素酸、酢酸及びこれらの塩からなる群のうち少なくとも１種を含むことがさらに好ましい。これらは、単独で上記ｐＨ条件を満たすように調整しても良く、複数種類を混合して上記ｐＨ条件を満たすように調整しても良い。また、これらのレジスト剥離液には、ｐＨを調整するために別途酸やアルカリを添加しても良い。この場合、添加する酸としては上述のようなものを挙げることができ、アルカリとしては、アンモニア、水酸化カリウム、水酸化ナトリウム、水酸化テトラメチルアンモニウムを挙げることができる。
【００３８】
また、複数の種類の酸やアルカリを混合することにより、例えば高い溶解性を発揮する機能と基材へのダメージを抑えることのできる機能を別々の成分で発揮させることも好ましい。これにより、例えば溶解性が高いが基材へのダメージも大きいという、単独では使用することが困難な成分も好適に利用できる等の利点がある。
【００３９】
また、レジスト剥離液の成分としては、上記以外に、酸化剤又は基材にダメージを与えない範囲でその他の添加剤を適宜添加しても良い。
【００４０】
酸化剤としては、一般的に用いられる酸化剤であれば特に制限はなく、例えば、過酸化水素、過マンガン酸ナトリウム、過マンガン酸カリウム、過マンガン酸アンモニウム、過マンガン酸カルシウム、過マンガン酸マグネシウム、過マンガン酸銀、過マンガン酸バリウム、塩素酸リチウム、塩素酸ナトリウム、塩素酸カリウム、塩素酸アンモニウム、臭素酸リチウム、臭素酸ナトリウム、臭素酸カリウム、臭素酸アンモニウム、ヨウ素酸リチウム、ヨウ素酸ナトリウム、ヨウ素酸カリウム、ヨウ素酸アンモニウム、過塩素酸、過塩素酸リチウム、過塩素酸ナトリウム、過塩素酸カリウム、過塩素酸アンモニウム、過塩素酸カルシウム、過塩素酸銀、過臭素酸、過臭素酸リチウム、過臭素酸ナトリウム、過臭素酸カリウム、過臭素酸アンモニウム、過臭素酸カルシウム、過臭素酸銀、過ヨウ素酸、過ヨウ素酸リチウム、過ヨウ素酸ナトリウム、過ヨウ素酸カリウム、過ヨウ素酸アンモニウム、過ヨウ素酸カルシウム、過ヨウ素酸銀、二クロム酸、二クロム酸リチウム、二クロム酸ナトリウム、二クロム酸カリウム、二クロム酸カルシウム、二クロム酸マグネシウム、四酸化オスミウム、メタクロロ過安息香酸、過硫酸リチウム、過硫酸ナトリウム、過硫酸カリウム、過硫酸アンモニウム、塩化鉄を挙げることができる。これらの酸化剤の中でも、入手の容易さ、安全性、環境負荷の面から、過酸化水素、過マンガン酸カリウム、過硫酸リチウム、過硫酸ナトリウム、過硫酸カリウム、過硫酸アンモニウム、塩化鉄が好ましく、過酸化水素、過硫酸ナトリウム、過硫酸カリウム、過硫酸アンモニウム、塩化鉄が最も好ましい。これらの酸化剤は、単独で用いても２種以上を混合して用いても良い。
【００４１】
また、上記のように、本実施の形態に係るレジスト剥離液に界面活性剤が添加されている場合、界面活性剤としては、濡れ性、浸透性を向上させるものであれば特に制限はなく、市販のものをそのまま用いても良く、合成しても良い。界面活性剤は、アニオン系、カチオン系、ノニオン系、両性の四種が挙げられるが、このうちアニオン系、ノニオン系、両性のものが好ましく、さらにアニオン系、ノニオン系が特に好ましい。これらの界面活性剤は単独で用いても良く、２種以上を混合して用いても良い。中でも、消泡性が低い観点から、ノニオン系界面活性剤が好ましい。
【００４２】
アニオン系界面活性剤としては、カルボン酸型、スルホン酸型、硫酸エステル型、リン酸エステル型等を挙げることができる。また、ノニオン系界面活性剤としては、ポリエチレングリコール型、ポリアルキレングリコール型、多価アルコール型、アセチレン型等を挙げることができる。具体的には、アニオン系界面活性剤として、オレフィンスルホン酸、アルキルスルホン酸、芳香族スルホン酸、ベンゼンスルホン酸、アルキル硫酸エステル、アルキルエーテル硫酸エステル、アルキルカルボン酸、パーフルオロアルキルスルホン酸及びこれらの塩等が挙げられ、ノニオン系界面活性剤として、ポリ（オキシエチレン）アルキルエーテル、ポリ（オキシエチレン）脂肪酸エステル、ポリエチレングリコール、ポリオキシエチレンポリオキシプロピレンエーテル、グリセリン脂肪酸エステル、アセチレンジオール、アセチレングリコール等が挙げられる。
【００４３】
本実施の形態に係るレジスト剥離液を作用させるレジスト膜を形成する基材としては、形状について特に制限を受けず、平板状でも良く、ロール状でも良い。基材の材質としては、レジスト剥離液により実質的にダメージを受けないものが好ましい。そのような材質としては、フッ素樹脂、ガラス、シリコン、二酸化ケイ素、チタン、ニッケル、クロム、アルミニウム、ＳＵＳ、銀、金等を挙げることができる。この中でも特に酸に耐性が高いという観点からは、フッ素樹脂、ガラス、シリコン、二酸化ケイ素、金等が好ましい。また、レジスト剥離液がフッ化物イオンを含んでいてもダメージを受けないという観点からは、フッ素樹脂、チタン、ニッケル、クロム、ＳＵＳ、銀、金等が好ましい。また、基材として、下地部材上に上記金属のめっき層を形成したものを用いることもできる。
【００４４】
本実施の形態に係るレジスト剥離液で剥離される、熱反応型レジストで構成されたレジスト膜で微細パターンを形成する上で表面平滑性に優れる基材（研磨加工しやすい基材）という観点からは、ガラス、シリコン、ニッケル、クロムが好ましく、微細パターン形成後、レジスト膜をマスクとして基材をドライエッチング処理するという観点からは、ガラス、シリコン、二酸化ケイ素が好ましい。平面平滑性に優れ、かつ、ドライエッチング処理するという観点からは、ガラス、シリコンが好ましい。コストや入手性（大面積の基材やロール状基材）という観点を加えて考慮すると、ガラスが好ましく、特に石英ガラスが最も好ましい。
【００４５】
本実施の形態に係るレジスト剥離方法においては、基材上に形成され、酸化銅を主成分とした熱反応型レジストで構成されたレジスト膜に対して、ｐＨが０以上であり、かつ、前記レジスト膜の溶解速度が５ｎｍ／分以上であるレジスト剥離液を用いて前記レジスト膜を剥離する。
【００４６】
ここで、レジスト膜に微細パターンを付与する場合には、上述の通り、レジスト液に界面活性剤が添加されていることが好ましい。
【００４７】
レジスト剥離液をレジスト膜に作用させる方法は特に限定されず、レジスト剥離液にレジスト膜を浸漬させても良く、レジスト剥離液をレジスト膜に噴射しても良い。レジスト剥離液にレジスト膜を浸漬させる際に、レジスト膜を形成した基材をレジスト剥離液に浸漬した状態でレジスト剥離液を循環させたり、あるいはレジスト膜を形成した基材をレジスト剥離液に浸漬した状態で基材をレジスト剥離液中で動かしたり、することも有効である。
【００４８】
レジスト剥離液をレジスト膜に噴射させる場合は、レジスト剥離液を噴射するノズルを移動させる、レジスト膜を形成した基材を回転させる等の手法を単独で採用、あるいは併用すると、レジスト膜の剥離が均一に進行するため好ましい。レジスト剥離液を噴射するノズルとしては、任意のものが使用可能であり、例えば、ラインスリットノズル、フルコーンノズル、ホローコーンノズル、フラットノズル、均一フラットノズル、ソリッドノズル等を挙げることができ、レジスト膜や基材の形状に合わせて選択できる。また、レジスト剥離液をレジスト膜に噴射させる場合、複数のノズルを並べて用いても良く、一流体ノズルを用いても二流体ノズルを用いても良い。
【００４９】
レジスト剥離液をレジスト膜に作用させる際の温度を制御することで剥離速度やレジスト膜と基材の溶解選択性を変化させることが可能である。温度は、レジスト剥離液が凍結、沸騰、極端に濃度変化する速度での揮発、あるいはレジスト剥離液中の成分や熱反応型レジストの分解を引き起こす範囲を避ければ任意に設定することが可能である。上記の理由から、温度範囲は０℃以上８０℃以下が好ましく、さらに好ましくは温度範囲が１０℃以上６０℃以下であり、最も好ましくは温度範囲が１０℃以上４０℃以下である。
【００５０】
加えて、レジスト剥離液成分が揮発しにくい、かつ、変質（分解、酸化・還元等）しにくい、すなわち、実施する温度や雰囲気条件に剥離液が影響されにくいという観点を考慮すると、硫酸、クロム酸、シュウ酸、クエン酸、マロン酸、コハク酸及びこれらの酸の塩からなる群のうち少なくとも１種を含むことが好ましい。
【００５１】
また安全性の観点では、硝酸、硫酸、臭化水素酸、ヨウ化水素酸、過マンガン酸、酢酸、シュウ酸、クエン酸、マロン酸、コハク酸及びこれらの酸の塩からなる群のうち少なくとも１種を含むことが好ましい。
【００５２】
以上、前述の観点を全て考慮すると、レジスト剥離液は、硫酸及びノニオン系界面活性剤を少なくとも含むことが最も好ましい。
【００５３】
本実施の形態に係るレジスト剥離液に用いる硫酸及びノニオン系界面活性剤について詳細に説明する。レジスト剥離液に硫酸を用いた場合、使用する濃度と温度によって性質が大きく異なる。硫酸は、濃度が高くなる、すなわちｐＨが低くなるにつれ、吸湿性が高くなる。従って、実施する湿度や温度にレジスト剥離液の濃度が影響され、再現性の高い剥離が困難になる。加えて、硫酸の濃度が高くなるに従い粘度が高くなる。粘度が高くなると、微細パターンが付与されたレジスト膜の凹凸の中にレジスト剥離液が浸透及び拡散し難くなり、効率よくレジスト膜を剥離することが困難になる。以上のことから、レジスト膜を剥離する際の最適な硫酸の濃度が存在する。濃度はｐＨとして表すことができ、好ましい範囲はｐＨ０以上である。
【００５４】
一方、硫酸の濃度が低くすぎる（ｐＨが高すぎる）場合は、レジスト膜の溶解速度が５ｎｍ／分以上を確保できないため、本実施の形態に係るレジスト剥離液に用いる硫酸は、最適な濃度が存在し、好ましい範囲はｐＨ５以下であり、さらに好ましくはｐＨ２以下である。
【００５５】
通常、レジスト剥離液として硫酸を用いる場合、その剥離性を高くするために高い濃度の硫酸を用いる。ｐＨ０未満の硫酸の場合（濃硫酸は除く）、非常に強い酸性を示すため剥離性は非常に高くなると考えられる。しかしながら、前述の通り、硫酸の濃度が高くなるにつれ吸湿性が高くなり再現性の高い剥離が困難になる。従って、再現性の高い剥離を実施するために硫酸の濃度を下げる、すなわち強酸性を犠牲にしたｐＨ０以上の範囲を、本発明のレジスト剥離液の最適値としている。一方、濃度の薄い硫酸もレジスト剥離液として一般的に用いられることが多い。これは、硫酸の濃度を一定に保ち、剥離性能を一定に保つためである。硫酸は、それ自身が不揮発性であるため、水分の蒸発により、濃度（ｐＨ）が徐々に高くなる。従って、濃度が薄い硫酸の方が、水分の蒸発による影響を受けにくくなる。本実施の形態に係るレジスト剥離液に硫酸を用いる場合には、硫酸のｐＨ（濃度）は、水の蒸発による濃度の変化を受け難い値であり、かつ、レジスト膜の溶解速度を確保できる値であり、ｐＨ５以下が好ましく、さらに好ましくはｐＨ２以下である。なお、ここで、硫酸を用いる場合を例に挙げて説明したが、硫酸以外の多くのレジスト剥離液で同様の結果を生じるため、上記のｐＨの値は、好ましい範囲として適用可能である。
【００５６】
加えて、前述の通り、微細パターンが付与されたレジスト膜は、凹凸の中へのレジスト剥離液の浸透性が低い場合、均一な剥離が困難になる。その際、浸透性（濡れ性）を向上させるために界面活性剤の付与が好ましい。硫酸に加える界面活性剤としては、アニオン系界面活性剤、カチオン系界面活性剤、ノニオン系界面活性剤及び両性界面活性剤からなる群のうち少なくとも１つを用いることができるが、中でも、ノニオン系界面活性剤は発泡性が低いため、エア等の噛み込みがなく、微細パターンへの浸透性が高く最も好ましい。特にポリ（オキシエチレン）脂肪酸エステルが最も好ましい。なお、ここで、硫酸を用いる場合を例に挙げて説明したが、硫酸以外の多くのレジスト剥離液で同様の結果を生じるため、上記の界面活性剤についての説明は、好ましい界面活性剤として適用可能である。
【００５７】
レジスト剥離液をレジスト膜に作用させる際に、不溶性の微粉末等の不純物がレジスト剥離液中に存在すると、特にレジスト膜に微細パターンを付与した際にパターン欠損の原因となる恐れがあるので、レジスト剥離液を事前にろ過しておくことが好ましい。ろ過に用いるフィルターの材質はレジスト剥離液と反応しないものなら任意に選択でき、例えばＰＦＡ、ＰＴＦＥ等を挙げることができる。フィルターの目の粗さはパターンの微細度合いに応じて選択すれば良く、一般には０．２μｍ以下、より好ましくは０．１μｍ以下である。また、溶出した成分の析出、再付着を防ぐためには、レジスト剥離液にレジスト膜を浸漬させるよりレジスト剥離液をレジスト膜に噴射することが好ましく、さらに、レジスト剥離液をレジスト膜に噴射する場合はレジスト剥離液を循環させず、使い捨てにするほうがより好ましい。
【００５８】
本実施の形態に係るレジスト剥離液の処理対象であるレジスト膜に微細パターンが付与されている場合において、微細パターンとは、図３に示すように、基材１１上に設けられたレジスト膜１２に形成された凹凸構造のピッチ、すなわち、隣接する凸部１２ａ間のピッチＰが、１ｎｍ以上５μｍ未満の微細パターンをいう。なお、ここでのピッチとは、必ずしも凹凸構造の隣接する凸部１２ａ間のピッチでなくともよく、隣接する凹部１２ｂ間のピッチであってもよい。また、凹凸構造の形状としては、特に限定はないが、ラインアンドスペース形状、ドット形状、長穴形状、さらにこれらの混合形状等が挙げられる。また、凹凸構造の断面構造としては、矩形形状、三角形状、ドーム形状、レンズ形状等が挙げられる。微細パターンの範囲は、好ましくは１ｎｍ以上３μｍ未満の微細パターン、より好ましくは、１ｎｍ以上１μｍ未満、最も好ましくは、１０ｎｍ以上８００ｎｍ未満である。
【００５９】
また、レジスト膜に微細パターンが付与されるとは、例えば、基材上に形成されたレジスト膜の一部を除去し、レジスト膜に微細な凹凸構造を形成することをいう。より具体的には、例えば、酸化銅を主成分とする熱反応型レジスト材料を基材の主面上に成膜し、次に、露光により該熱反応型レジスト材料の一部を熱で変質させ、続いて、現像により該変質部分と未変質部分のいずれかを除去して、基板上に微細パターンを形成することをいう。なお、成膜は均一性の観点からスパッタ成膜が好ましく、露光は装置コストの観点から半導体レーザーを用いることが好ましい。
【００６０】
また、図３では、レジスト膜１２に凸部１２ａ及び凹部１２ｂを形成した場合を例に挙げて説明したが、本実施の形態に係るレジスト膜に付与された微細パターンの凹凸構造には、図４Ａに示すように、レジスト膜１２をパターニングし、基材１１の一部を露出させる開口部１２ｃを形成し、基材１１の表面及びその上に残されたレジスト膜１２により凹凸構造が構成されている場合も含まれる。
【００６１】
また、図４Ｂに示すように、さらに、パターニングされたレジスト膜１２をマスクとして、開口部１２ｃ内に露出する基材１１の一部をエッチングして凹部１１ａを形成し、基材１１の凹部１１ａ及び基材１１の上に残されたレジスト膜１２により凹凸構造が構成されている場合も含まれる。
【００６２】
微細パターンが付与されたレジスト膜１２の凹凸構造は、図３及び図４を参照して説明した場合に特に限定されず、凹凸構造を構成する凸部又は凹部の少なくとも一方にレジスト膜が含まれていれば足りることは言うまでもない。
【００６３】
本実施の形態に係るレジスト剥離液において、レジスト膜を構成する熱反応型レジスト材料とレジスト剥離液との好ましい組み合わせとしては、微細パターンをより微細に形成し、かつ、微細パターンが付与されたレジスト膜を均一に剥離できる観点から、酸化銅を主成分とし、酸化シリコンを添加した熱反応型レジスト材料と、ｐＨ０以上ｐＨ５以下であり、かつ、硫酸及び界面活性剤を含むレジスト剥離液と、の組み合わせである。より好ましくは、酸化銅を主成分とし、酸化シリコンを添加した熱反応型レジスト材料と、ｐＨ０以上ｐＨ２以下であり、かつ、硫酸及びノニオン系界面活性剤を含むレジスト剥離液と、の組み合わせである。最も好ましくは、酸化銅を主成分とし、酸化シリコンを添加した熱反応型レジスト材料と、ｐＨ０以上ｐＨ２以下であり、かつ、硫酸及びポリ（オキシエチレン）脂肪酸エステルを含むレジスト剥離液と、の組み合わせである。
【実施例】
【００６４】
以下、本発明の効果を明確にするために行った実施例について説明するが、本発明はこれらの実施例により制限されるものではない。以下の実施例及び比較例については下記表１にまとめて併記した。
【００６５】
（実施例１）
基材である５０ｍｍφのガラス製基板上に、熱反応型レジストとしてＳｉを添加した酸化銅をスパッタリング法により厚さ２０ｎｍで成膜してレジスト膜を形成した。スパッタリングは、基材を２枚準備して、２枚を下記条件で行った。
ターゲット：Ｓｉ添加した酸化銅（ＩＩ）（３インチφ、酸化銅：Ｓｉ＝８５原子％：１５原子％）
電力（Ｗ）：ＲＦ１００
ガス種類：アルゴンと酸素の混合ガス（比率９０：１０）
圧力（Ｐａ）：０．５
【００６６】
次に、下記条件にてレジスト膜の一部を露光し、熱で変質した部分と熱の影響を受けていない部分が混在した状態にした。
露光用半導体レーザー波長：４０５ｎｍ
レンズ開口数：０．８５
露光レーザーパワー：８．０ｍＷ
送りピッチ：５００ｎｍ
【００６７】
次に、硫酸３．０ｇ、及び水３００ｇと、硫酸３．０ｇ、ポリエチレングリコール０．３ｇ及び水３００ｇと、で調製したレジスト剥離液を２種類用いてレジスト膜をそれぞれ剥離した。剥離は２３℃において３分間、レジスト剥離液にレジスト膜を有する基材を浸漬させることで行った。なお、このレジスト剥離液による熱反応型レジストの溶解速度は上記算出方法でそれぞれ４００ｎｍ／分、４５０ｎｍ／分であり、レジスト剥離液のｐＨはそれぞれ、０．６９、０．６９であった。
【００６８】
レジスト剥離後の基材について蛍光Ｘ線で測定したところ、剥離液の異なるそれぞれの基材上の露光した部分と露光しなかった部分のいずれにも銅元素が残留していなかったことが確認された。また、界面活性剤としてポリエチレングリコールを添加した剥離液は、界面活性剤を添加していない剥離液に比べ、初期の段階で剥離が基板表面においてより均一に進行していた。今回は、基板サイズにおいては、界面活性剤添加の有無に関わらず銅元素の残留はなかったが、基板サイズのスケールＵＰを考慮すると、界面活性剤の添加がある方が好ましい。
【００６９】
（実施例２）
基材である５０ｍｍφのテフロン（登録商標）製基板上に、熱反応型レジストとして酸化銅をスパッタリング法により厚さ４０ｎｍで成膜してレジスト膜を形成した。スパッタリングは、下記条件で行った。
ターゲット：酸化銅（ＩＩ）（３インチφ、酸化銅１００％）
電力（Ｗ）：ＲＦ１００
ガス種類：アルゴンと酸素の混合ガス（比率９０：１０）
圧力（Ｐａ）：０．５
【００７０】
次に、下記条件にてレジスト膜の一部を露光し、熱で変質した部分と熱の影響を受けていない部分が混在した状態にした。
露光用半導体レーザー波長：４０５ｎｍ
レンズ開口数：０．８５
露光レーザーパワー：８．０ｍＷ
送りピッチ：５００ｎｍ
【００７１】
次に、６０％硝酸３．０ｇ、ポリエチレングリコール０．３ｇ、４７％フッ化水素酸３．０ｇ及び水３００ｇで調製したレジスト剥離液を用いてレジスト膜を剥離した。剥離は１３℃において３分間、レジスト剥離液にレジスト膜を有する基材を浸漬させることで行った。なお、このレジスト剥離液の熱反応型レジストの溶解速度は上記算出方法で５０ｎｍ／分であり、レジスト剥離液のｐＨは１．０であった。
【００７２】
レジスト剥離後の基材について蛍光Ｘ線で測定したところ、基材上の露光した部分と露光しなかった部分のいずれにも銅元素が残留していなかったことが確認された。
【００７３】
（実施例３）
基材である５０ｍｍφのチタン製基板上に、熱反応型レジストとして酸化銅をスパッタリング法により厚さ２０ｎｍで成膜してレジスト膜を形成した。スパッタリングは、下記条件で行った。
ターゲット：酸化銅（ＩＩ）（３インチφ、酸化銅１００％）
電力（Ｗ）：ＲＦ１００
ガス種類：アルゴンと酸素の混合ガス（比率９０：１０）
圧力（Ｐａ）：０．５
【００７４】
次に、下記条件にてレジスト膜の一部を露光し、熱で変質した部分と熱の影響を受けていない部分が混在した状態にした。
露光用半導体レーザー波長：４０５ｎｍ
レンズ開口数：０．８５
露光レーザーパワー：８．０ｍＷ
送りピッチ：５００ｎｍ
【００７５】
次に、クエン酸１．４ｇ、３０％過酸化水素水１．９ｇ、アデカトールＳＯ−１３５（ＡＤＥＫＡ社製、ノニオン性界面活性剤）０．４０ｇ及び水３００ｇで調製したレジスト剥離液を用いてレジスト膜を剥離した。剥離は３３℃において３分間、レジスト剥離液にレジスト膜を有する基材を浸漬させることで行った。なお、このレジスト剥離液の熱反応型レジストの溶解速度は上記算出方法で１０ｎｍ／分であり、レジスト剥離液のｐＨは２．５であった。
【００７６】
レジスト剥離後の基材について蛍光Ｘ線で測定したところ、基材上の露光した部分と露光しなかった部分のいずれにも銅元素が残留していなかったことが確認された。
【００７７】
（実施例４）
基材である長さ１００ｍｍ、１２０ｍｍφのアルミニウム製ロール上に、熱反応型レジストとしてＳｉを添加した酸化銅をスパッタリング法により厚さ２０ｎｍで成膜してレジスト膜を形成した。スパッタリングは、下記条件で行った。
ターゲット：Ｓｉ添加した酸化銅（ＩＩ）（３インチφ、酸化銅：Ｓｉ＝８５原子％：１５原子％）
電力（Ｗ）：ＲＦ１００
ガス種類：アルゴンと酸素の混合ガス（比率９０：１０）
圧力（Ｐａ）：０．５
【００７８】
次に、下記条件にてレジスト膜の一部を露光し、熱で変質した部分と熱の影響を受けていない部分が混在した状態にした。
露光用半導体レーザー波長：４０５ｎｍ
レンズ開口数：０．８５
露光レーザーパワー：８．０ｍＷ
送りピッチ：５００ｎｍ
【００７９】
次に、シュウ酸ナトリウム１．０ｇ、キシレンスルフォン酸ナトリウム０．３ｇ及び水３００ｇで調製したレジスト剥離液を用いてレジスト膜を剥離した。剥離は４３℃において１０分間、レジスト剥離液をレジスト膜に噴霧することで行った。なお、このレジスト剥離液の熱反応型レジストの溶解速度は上記算出方法で５ｎｍ／分であり、レジスト剥離液のｐＨは６．２であった。
【００８０】
レジスト剥離後の基材について電子顕微鏡を用いて観察したところ、基材上の露光した部分と露光しなかった部分のいずれにも銅元素が残留していなかったことが確認された。
【００８１】
（比較例１）
基材である５０ｍｍφのガラス製基板上に、熱反応型レジストとしてＳｉを添加した酸化銅をスパッタリング法により厚さ２０ｎｍで成膜してレジスト膜を形成した。スパッタリングは、下記条件で行った。
ターゲット：Ｓｉ添加した酸化銅（ＩＩ）（３インチφ、酸化銅：Ｓｉ＝８５原子％：１５原子％）
電力（Ｗ）：ＲＦ１００
ガス種類：アルゴンと酸素の混合ガス（比率９０：１０）
圧力（Ｐａ）：０．５
【００８２】
次に、下記条件にてレジスト膜の一部を露光し、熱で変質した部分と熱の影響を受けていない部分が混在した状態にした。
露光用半導体レーザー波長：４０５ｎｍ
レンズ開口数：０．８５
露光レーザーパワー：８．０ｍＷ
送りピッチ：５００ｎｍ
【００８３】
次に、シュウ酸アンモニウム０．１ｇ及び水３００ｇで調製したレジスト剥離液を用いてレジスト膜を剥離した。剥離は２３℃において１０分間、レジスト剥離液にレジスト膜を有する基材を浸漬させることで行った。なお、このレジスト剥離液の熱反応型レジストの溶解速度は上記算出方法で２ｎｍ／分であり、レジスト剥離液のｐＨは６．４であった。
【００８４】
レジスト剥離後の基材について電子顕微鏡を用いて観察したところ、酸化銅由来の色が確認された。また、レジスト剥離後の基材について蛍光Ｘ線で測定したところ、銅元素が残留していることが確認された。
【００８５】
さらに、レジスト剥離液に基材を浸漬して２０分間剥離処理を延長したところ、目視では酸化銅由来の色が消失したが、基材の蛍光Ｘ線を測定したところ、基材上の露光した部分に銅元素が残留していることが確認され、剥離が完結していないことがわかった。
【００８６】
（実施例５）
基材である５０ｍｍφの石英製基板上に、熱反応型レジストとして、Ｓｉを添加した酸化銅をスパッタリング法により厚さ２０ｎｍで成膜してレジスト膜を形成した。スパッタリングは、下記条件で行った。
ターゲット：Ｓｉを添加した酸化銅（ＩＩ）（３インチφ、酸化銅：Ｓｉ＝８５原子％：１５原子％）
電力（Ｗ）：ＲＦ１００
ガス種類：アルゴンと酸素の混合ガス（比率９０：１０）
圧力（Ｐａ）：０．５
【００８７】
次に、下記条件にてレジスト膜の一部を露光し、熱で変質した部分と熱の影響を受けていない部分が混在した状態にした。
露光用半導体レーザー波長：４０５ｎｍ
レンズ開口数：０．８５
露光レーザーパワー：８．０ｍＷ
送りピッチ：５００ｎｍ
【００８８】
次に、硫酸３．０ｇとポリ（オキシエチレン）脂肪酸エステル０．５ｇとを所定量の水と混合して、ｐＨ２．０、ｐＨ３．０及びｐＨ５．０のレジスト剥離液を調整し、レジスト膜を剥離した。剥離は２３℃において３分間、レジスト剥離液にレジスト膜を有する基材を浸漬させることで行った。なお、このレジスト剥離液の熱反応型レジストの溶解速度は上記算出方法でそれぞれ、２００ｎｍ／分、１００ｎｍ／分及び５０ｎｍ／分であった。
【００８９】
レジスト剥離後のそれぞれの基材について蛍光Ｘ線で測定したところ、基材上の露光した部分と露光しなかった部分のいずれにも銅元素が残留していなかったことが確認された。
【００９０】
（比較例２）
硫酸のｐＨを−１に調整してレジスト剥離液として使用した以外は、実施例５と同じ条件でレジスト剥離液にレジスト膜を有する基材を浸漬させることで行った。この実験を５日に分けて５回実施した所、溶解速度がばらつき剥離性能として再現性に乏しい結果となった。これは硫酸の濃度が高いことで、実験環境下に影響を受けた吸湿が生じ、硫酸の濃度が変化したためだと考えられる。
【００９１】
（比較例３）
硫酸のｐＨを６に調整してレジスト剥離液として使用した以外は、実施例５と同じ条件でレジスト剥離液にレジスト膜を有する基材を浸漬させることで行った。その結果、このレジスト剥離液の熱反応型レジストの溶解速度は上記算出方法で３ｎｍ／分であった。レジスト剥離後の基材について蛍光Ｘ線で測定したところ、基材上の銅元素が残留していて、熱反応型レジストの剥離ができていなかった。
【００９２】
（実施例６）
塩酸のｐＨを１に調整してレジスト剥離液として使用した以外は、実施例５と同じ条件でレジスト剥離液にレジスト膜を有する基材を浸漬させることで行った。その結果、このレジスト剥離液の熱反応型レジストの溶解速度は上記算出方法でそれぞれ、１００ｎｍ／分であった。
【００９３】
レジスト剥離後のそれぞれの基材について蛍光Ｘ線で測定したところ、基材上の露光した部分と露光しなかった部分のいずれにも銅元素が残留していなかったことが確認された。
【００９４】
（比較例４）
塩酸のｐＨを１に調整して、剥離の温度を８０℃にした以外は、実施例６と同じ条件でレジスト剥離液にレジスト膜を有する基材を浸漬させることで行った。レジスト剥離液の揮発が生じ、安定したレジスト剥離を実施できなかった。
【００９５】
【表１】
2014240948.tif 000002
【００９６】
このように、実施例１から実施例６においては、ｐＨが０以上であり、かつ、レジスト膜の溶解速度が５ｎｍ／分以上であるレジスト剥離液を用いているので、酸化銅を主成分とした熱反応型レジストを残留膜なく剥離させることができたが、比較例１及び比較例３においては、レジスト膜の溶解速度が５ｎｍ／分未満であるレジスト剥離液を用いたので、酸化銅を主成分とした熱反応型レジストを残留膜なく剥離させることができなかった。また、比較例２及び比較例４においては、レジスト剥離液の安定性が低いため、酸化銅を主成分とした熱反応型レジストに対し、安定した剥離を実施できなかった。
【００９７】
本発明は上記実施の形態に限定されず、種々変更して実施することが可能である。例えば、上記実施の形態における部材の材料、形状等は例示的なものであり、本発明の効果を発揮する範囲内で適宜変更して実施することが可能である。その他、本発明の範囲を逸脱しない限りにおいて適宜変更して実施することが可能である。
【産業上の利用可能性】
【００９８】
本発明に係るレジスト剥離液は、酸化銅を主成分とした熱反応性レジストで構成されたレジスト膜を剥離するのに有効であり、該レジストを使用したパターン形成用途への展開が可能である。
【符号の説明】
【００９９】
１１  基材
１１ａ  凹部
１２  レジスト膜
１２ａ  凸部
１２ｂ  凹部
１２ｃ  開口部
【図１】
2014240948.tif 000003
【図２】
2014240948.tif 000004
【図３】
2014240948.tif 000005
【図４】
2014240948.tif 000006